(57)【要約】【課題】生体適合性と形状記憶効果の発現が可能であり、更に、磁場環境内でのアーチファクトレス化が図られた合金を提供する。【解決手段】本発明は、２０原子％以上４０原子％以下のＣｕ、１５原子％以上３０原子％以下のＡｌ、残部Ａｕ及び不可避不純物のＡｕ−Ｃｕ−Ａｌ合金からなる形状記憶合金であって、ビッカース硬度が３６０Ｈｖ以下である形状記憶合金である。このＡｕ−Ｃｕ−Ａｌ合金は、Ａｕ−Ｃｕ合金からなる中空材と金属Ａｌからなる芯材とを組み合わせたクラッド材を、５００℃以上７００℃以下で熱処理することで製造できる。かかる固相拡散に基づく方法は、Ａｕ−Ｃｕ−Ａｌ合金線材を製造する際にも有用であり、直径１００μｍ以下の合金線材も製造可能である。【選択図】図３
2019151890.tif 000002
【特許請求の範囲】
【請求項１】
２０原子％以上４０原子％以下のＣｕ、１５原子％以上３０原子％以下のＡｌ、残部Ａｕ及び不可避不純物のＡｕ−Ｃｕ−Ａｌ合金からなる形状記憶合金であって、ビッカース硬度が３６０Ｈｖ以下である形状記憶合金。
【請求項２】
体積磁化率が−２４ｐｐｍ以上６ｐｐｍ以下である請求項1記載の形状記憶合金。
【請求項３】
任意断面のＡｕ濃度を分析したときのＡｕ濃度の標準偏差が１．０原子％以下である請求項１又は請求項２記載の形状記憶合金。
【請求項４】
請求項１〜請求項３のいずれかに記載の形状記憶合金からなる線材であって、直径１ｍｍ以下の形状記憶合金線材。
【請求項５】
直径が１０μｍ以上１００μｍ以下である請求項４記載の形状記憶合金線材。
【請求項６】
任意断面のＡｕ濃度を分析したときのＡｕ濃度の標準偏差が１．０原子％以下である請求項４又は請求項５記載の形状記憶合金線材。
【請求項７】
請求項１〜請求項３のいずれかに記載の形状記憶合金の製造方法であって、
Ａｕ−Ｃｕ合金からなる中空材に金属Ａｌからなる芯材を内挿し、密着させてクラッド材とし、
前記クラッド材を５００℃以上７００℃以下の温度で熱処理してＡｕ−Ｃｕ−Ａｌ合金とする形状記憶合金の製造方法。
【請求項８】
請求項４又は請求項５記載の形状記憶合金線材の製造方法であって、
Ａｕ−Ｃｕ合金からなるチューブに金属Ａｌからなる線材を内挿してクラッドチューブとし、
前記クラッドチューブを少なくとも１回伸線加工してクラッド線材とした後、前記クラッド線材を５００℃以上７００℃以下の温度で熱処理してＡｕ−Ｃｕ−Ａｌ合金線材とする形状記憶合金線材の製造方法。
【請求項９】
請求項４又は請求項５記載の形状記憶合金線材の製造方法であって、
Ａｕ−Ｃｕ合金からなるチューブに金属Ａｌからなる線材を内挿してクラッドチューブとし、
前記クラッドチューブを少なくとも１回伸線加工する工程を含み、
前記少なくとも１回の伸線加工の、いずれか１回以上の伸線加工を５００℃以上７００℃以下の温間加工としてＡｕ−Ｃｕ−Ａｌ合金線材とする形状記憶合金線材の製造方法。
【請求項１０】
請求項１〜請求項３のいずれかに記載の形状記憶合金からなる、塞栓コイル、歯列矯正具、クラスブ、人工歯根、クリップ、ステープル、カテーテル、ステント、ボーンプレート、ガイドワイヤ。
【発明の詳細な説明】
【技術分野】
【０００１】
本発明は、医療用材料として好適な形状記憶合金及び形状記憶合金線材に関する。詳しくは、Ｎｉフリーな形状記憶合金であって、更に、磁場環境内においてアーチファクトレスな形状記憶合金及び形状記憶合金線材に関する。更に、変態点の低下を図ることができ、超弾性合金となり得る形状記憶合金に関する。
【背景技術】
【０００２】
従来から医療分野において、形状記憶合金が利用されている。形状記憶合金とは、変態点以上の温度において、大きな変形を受けても元の形状に回復可能な特性を有する金属合金である。そして、形状記憶合金の中でも、常温域近傍に変態点を有する合金は、超弾性合金と称されている。これら形状記憶合金及び超弾性合金は、カテーテル、ステント、塞栓コイル、ガイドワイヤ等の医療用器具の構成材料への応用が期待されている。
【０００３】
形状記憶合金に属する合金のうち、実用面等から特に知られている合金はＮｉ−Ｔｉ系形状記憶合金である。但し、Ｎｉ−Ｔｉ系合金は、金属アレルギーの要因となるＮｉを含有することから、生体適合性という医療分野で最重要視されるべき特性に欠ける材料である。そのため、Ｎｉフリーとしつつ生体の体温以下でも形状記憶特性を発現可能な合金材料の開発が行われている。
【０００４】
生体適合性を考慮したＮｉフリーの形状記憶合金又は超弾性合金に関する検討例として、本願出願人は、Ａｕ−Ｔｉ系形状記憶合金に対して、Ｃｏの添加、及び、Ｍｏ又はＮｂを添加してなる超弾性合金（特許文献１）や、Ａｕ−Ｃｕ−Ａｌ系形状記憶合金に対して、Ｆｅ又はＣｏを添加してなる超弾性合金（特許文献２）等を開示している。これらの合金は、Ｎｉを排除しつつも形状記憶特性を有し、更に、超弾性をも発現し得るものである。上記の合金はＡｕという生体適合性に優れた金属を構成元素とする点でもメリットがある。
【先行技術文献】
【特許文献】
【０００５】
【特許文献１】特開２０１４−８４４８５号公報
【特許文献２】特開２０１５−４８４８５号公報
【発明の概要】
【発明が解決しようとする課題】
【０００６】
ところで、近年から医療現場で、磁気共鳴画像診断処理装置（ＭＲＩ）を用いた診断・治療が広く行われるようになっている。かかる磁気的機器による診断等においては、磁場環境に基づく影響が懸念されるようになっている。この影響によって生じる問題として、ＭＲＩのアーチファクト（偽像）が挙げられる。アーチファクトとは、医療器具を構成する金属材料が磁場環境により磁化し、器具の周辺領域のＭＲＩ像にゆがみを生じさせる現象である。このアーチファクトが発生した場合、正確な診断・治療・手術に支障が生じることとなる。
【０００７】
このような医療現場での治療・診断方法の最近の進展に鑑みると、医療用の材料に対しては、生体適合性（Ｎｉフリー化）や適切な形状記憶特性（変態温度の低下）に加えて、磁場環境下でのアーチファクトレス化という新たな要求は発生している。
【０００８】
ここで、形状記憶効果の発現とアーチファクトレス化のそれぞれの技術的意義について検討するに、それぞれの現象は原理的に相違する現象であるので、両立は必ずしも容易なことではない。即ち、形状記憶効果の原理は、マルテンサイト変態による相転移現象を基礎とするものであり、合金の結晶構造に関連する。そのため、合金の結晶構造を考慮しつつ、変態温度を低下できるような構成元素の採用によって図られている。そして、可能であれば、変態温度を常温域として超弾性を発現できるような合金設計がなされている。
【０００９】
一方、アーチファクトは、磁場環境中での金属・合金の磁化に起因する現象である。つまり、アーチファクトは、当該金属・合金を構成する金属種の磁化特性（体積磁化率）と関連がある。これは形状記憶効果現象の原理（結晶構造）と全く異なる因子である。
【００１０】
そして、アーチファクトの問題に関しては、単に磁化率を低くすれば良いというわけではなく、その用途に基づく制御が必要となる。医療用機器であれば、その構成材料の磁化率が、生体組織の磁化率に近似するように制御する必要がある。具体的には、生体組織の主要構成成分は水であり、その磁化率は−９ｐｐｍ（−９×１０−６）に近似することが要求される。
【００１１】
この点、従来の形状記憶合金や超弾性合金は、生体適合性と形状記憶効果又は超弾性の発現との両立に関して達成済みといえる。しかしながら、これらの特性にアーチファクトレス化を加えた目標までは達成できていないのが現状である。
【００１２】
本発明は、上記のような背景のもとになされたものであり、生体適合性を有し、形状記憶効果を発現可能な合金であって、更に、磁場環境内でのアーチファクトレス化を図ることができる合金を開示する。形状記憶効果に関しては、変態温度を適切な温度、例えば、人体の体温や常温域にまで低下できる合金を開示する。更に、かかる形状記憶合金について、各種医療用器具へ加工するために必要な特性も明らかにすることとした。
【課題を解決するための手段】
【００１３】
本発明者等は、上記課題を解決できる合金系として、Ａｕ−Ｃｕ−Ａｌ合金に着目した。上記の特許文献２で言及しているように、Ａｕ−Ｃｕ−Ａｌ合金は、形状記憶効果を発現できる合金であり、常温での超弾性発現の可能性も有する合金である。更に、Ｎｉを構成元素としていないので生体適合性の要求もクリアしている。
【００１４】
そして、Ａｕ−Ｃｕ−Ａｌ合金を構成するＡｕは、本発明の課題であるアーチファクトレス化に対して重要な利点がある。即ち、Ａｕは、磁化率が−３４ｐｐｍの反磁性金属である。上記の通り、アーチファクトレスな材料としては、水の磁化率（−９ｐｐｍ）に近い範囲とすることが好適である。Ａｕは、この基準に近い磁化率の金属であり、本発明の課題解決の起点というべき金属である。
【００１５】
本発明者等の検討によれば、合金の磁化率は、構成金属の磁気的性質とその量（組成）に応じて制御することができる。上記のとおり、Ａｕの磁化率は−３４ｐｐｍであるので、これをわずかにプラス側にシフトさせることで水の磁化率（−９ｐｐｍ）に近づけることができる。一方、Ａｕ−Ｃｕ−Ａｌ合金のＡｕ以外の構成金属についてみると、常磁性金属であるＡｌは磁化率が１６ｐｐｍであることから、Ａｕに合金化することで合金の磁化率のプラス側に調整できる。また、反磁性金属のＣｕは磁化率−９ｐｐｍと目標値近傍にあり、Ａｌと比較すると合金の磁化率に対する影響がマイルドである。
【００１６】
本発明者等は、以上のような考察を背景として鋭意検討を行い、Ａｕ−Ｃｕ−Ａｌ合金について、有用な形状記憶効果を発現しつつ、アーチファクトレスと称することができる磁化率を示す適切な組成範囲の合金を見出した。そして、その製造、医療用器具への加工の観点から好適なＡｕ−Ｃｕ−Ａｌ合金の構成を有する本発明に想到した。
【００１７】
即ち、本発明は、２０原子％以上４０原子％以下のＣｕ、１５原子％以上３０原子％以下のＡｌ、残部Ａｕ及び不可避不純物のＡｕ−Ｃｕ−Ａｌ合金からなる形状記憶合金であって、ビッカース硬度が３６０Ｈｖ以下である形状記憶合金である。
【００１８】
以下、本発明についてより詳細に説明する。本発明に係るＡｕ−Ｃｕ−Ａｌ合金からなるアーチファクトレス化した形状記憶合金は、Ａｕを主要な構成元素としつつ、Ｃｕ、Ａｌを好適範囲で添加した合金である。そして、所定の組成範囲としたＡｕ−Ｃｕ−Ａｌ合金について、その硬度を規定したものである。以下、この合金の構成金属について説明する。尚、以下において合金組成を示す「％」とは、特に明示がない限り、「原子％」の意義である。また、合金の「磁化率」とは、体積磁化率の意義である。
【００１９】
本発明に係るＡｕ−Ｃｕ−Ａｌ合金において、Ｃｕの添加量は、２０原子％以上４０原子％以下とする。Ｃｕは、主に、合金の形状記憶効果や超弾性に関与する金属元素である。Ｃｕが２０原子％未満では形状記憶効果が発現し難くなる。そして、４０原子％を超えると、変態温度が高くなり過ぎ、人体の体温以下での形状記憶効果が発現し難くなる。Ｃｕについては、２５原子％以上３５原子％以下とするのがより好ましい。
【００２０】
また、Ａｌの添加量は、１５原子％以上３０原子％以下とする。本発明においては、Ａｌも重要な構成金属である。Ａｌは、形状記憶効果に関与すると共に、磁化率の調整作用が比較的大きい金属元素である。更に、Ａｌは合金の加工性にも影響を及ぼす。Ａｌが１５原子％未満となると、適切な温度での形状記憶効果が発現し難くなり、磁化率の調整作用にも劣る。そして、Ａｌが３０原子％を超えると、変態温度が過度に低くなると共に、硬度が高くなり過ぎて加工性が極度に悪化する。Ａｌについては、１８原子％以上３０原子％以下とするのがより好ましい。
【００２１】
以上のＣｕ、Ａｌ添加量を基準として残部をＡｕ及び不可避不純物とする。Ａｕ濃度については、４０原子％以上５７原子％以下とするのがより好ましい。
【００２２】
また、本発明に係る合金の不可避不純物としては、Ｃｒ、Ｍｇ、Ｗ、Ｓｉ等が含まれる可能性がある。これらの不可避不純物元素は、それぞれ０ｐｐｍ以上５０ｐｐｍ以下とするのが好ましい。より好ましくは、それぞれ０ｐｐｍ以上３０ｐｐｍ以下とするのが好ましい。
【００２３】
そして、Ａｕ−Ｃｕ−Ａｌ合金からなる本発明に係る形状記憶合金は、ビッカース硬度が３６０Ｈｖ以下である。本発明者等の検討によると、本発明に係るＡｕ−Ｃｕ−Ａｌ合金は、比較的靭性に乏しく、その加工履歴や熱履歴等によっては加工性が劣る場合がある。一方、本発明は医療用器具の構成材料として期待されるが、ワイヤ等の形状に加工されることが多い。そこで、本発明では、加工性を担保する上でその硬度を規定している。ビッカース硬度が３６０Ｈｖを超える合金は、加工性が悪化して医療用器具への加工が困難となる。尚、本発明のＡｕ−Ｃｕ−Ａｌ合金からなる形状記憶合金のビッカース硬度は、１３０Ｈｖ以上であるものが好ましい。
【００２４】
測定の容易性を考慮し、本発明では硬度値として、ビッカース硬度を規定する。ビッカース硬度の測定においては、ビッカース硬度計、マイクロビッカース硬度計等、材料の寸法・形態に応じて測定機器を選択できる。硬度測定時の荷重もそれらに応じるが、１０ｇｆ以上３００ｇｆ以下で測定するのが一般的である。
【００２５】
以上説明した本発明に係る形状記憶合金は、人体の体温や常温域における形状記憶効果又は超弾性の発現と、磁場環境下におけるアーチファクトレス化との双方を達成できる合金である。ここで、人体の体内環境での形状記憶効果発現のため、本発明の合金は、変態温度（Ｍｓ点）が３１３Ｋ以下を示すものが好ましい。
【００２６】
一方、アーチファクトレス化に関して、本発明に係る形状記憶合金は、体積磁化率が−２４ｐｐｍ以上６ｐｐｍ以下であるものが好ましい。生体の体積磁化である−９ｐｐｍに対して±１５ｐｐｍを好適範囲とする。この範囲内であれば、ＭＲＩ等の磁場環境下においてアーチファクトによる影響を十分軽減することができる。
【００２７】
尚、これまで述べたように、本発明に係る形状記憶合金は、上記した形状記憶効果発現と磁化特性の双方に対する要求を達成する必要がある。これらの特性を同時に好適なものとするためには、合金材料の均質性が良好であることが好ましい。この均質性としては、例えば、合金組成上の均質性が挙げられ、その具体例として、合金中の構成金属の濃度にバラツキが少ないこと等が挙げられる。バラツキに関しては、例えば、評価対象となる合金材料の任意部分において、長手断面（線材長さ方向に対して平行な断面）と短手断面（線材長さ方向に対して垂直な断面）の組成分析を行うことで評価できる。この組成分析では、長手断面及び短手断面に対し、中心部と端部付近の１点を含む少なくとも５点以上の部位について、Ａｕ、Ｃｕ、Ａｌの少なくともいずれかの濃度（原子％）を分析し、それらの標準偏差を求める。そして、長手断面及び短手断面の少なくともいずれかにおいて、少なくともいずれか一つの元素の濃度の標準偏差１．０原子％以下となっていることが好ましい。この組成の標準偏差は、０．８原子％以下がより好ましく、０．６原子％以下が更に好ましい。尚、この分析の対象としては、Ａｕ濃度を選択するのが好ましい。
【００２８】
以上説明した本発明に係るＡｕ−Ｃｕ−Ａｌ合金からなる形状記憶合金材料は、カテーテル、ステント、塞栓コイル、ガイドワイヤ等の医療用器具の構成材料として好適である。これらの医療用器具は、線材（ワイヤ）の形態から加工されて製造される。本発明は、上述したＡｕ−Ｃｕ−Ａｌ合金からなる線材を含むものである。
【００２９】
この形状記憶合金線材の好ましい態様は、直径は１ｍｍ以下の線材である。上記した各種の医療用器具は、人体の血管等を通過させて手術・治療に供される。これを可能とするため、細線状の線材が適用される。また、近年、より微小化する医療器具への対応を考慮すると、線材の直径は、５００μｍ以下が好ましく、１００μｍ以下がより好ましい。尚、線材の直径の下限値は、できるだけ小さいことが好ましいが、その用途や加工性を考慮して１０μｍ以上とするのが好ましい。
【００３０】
本発明に係る形状記憶合金線材は、上述したＡｕ−Ｃｕ−Ａｌ合金からなることから、変態点及び磁気特性（体積磁化率）は、上記範囲内であるものが好ましい。また、均質性も具備しているものが好ましく、線材断面における構成金属の濃度分布がバラツキのないことが好ましい。即ち、線材の任意断面（長手断面、短手断面の少なくともいずれか）について、Ａｕ濃度、Ｃｕ濃度、Ａｌ濃度の少なくともいずれかを分析したとき、Ａｕ濃度の標準偏差、Ｃｕ濃度の標準偏差、Ａｌ濃度の標準偏差の少なくともいずれかが１．０原子％以下であることが好ましい。ここでも、各元素の標準偏差は、０．８原子％以下がより好ましく、０．６原子％以下が更に好ましい。
【００３１】
また、線材のビッカース硬度についても、３６０Ｈｖ以下であることが要求される。尚、この合金線材は、表面における結晶粒径が、５μｍ以上３０μｍ以下であることが好ましい。線材を医療用器具に加工する際の適度な加工性と、医療用器具としたときに適度な弾性を発揮させるためである。線材のビッカース硬度も、１３０Ｈｖ以上とするのが好ましい。
【００３２】
次に、本発明に係るＡｕ−Ｃｕ−Ａｌ合金及び合金線材の製造方法について説明する。本発明に係る合金は、基本的に溶解鋳造法にて製造することができ、各金属の原材料を溶解して溶湯を作製し、これを鋳造することでＡｕ−Ｃｕ−Ａｌ合金とすることができる。本発明における組成範囲のＡｕ−Ｃｕ−Ａｌ合金は、溶解鋳造法によって固溶合金を得ることが比較的容易である。また、鋳造時の冷却速度を適切にすることで、均一性が良好な合金を製造することができる。
【００３３】
但し、上記したように、Ａｕ−Ｃｕ−Ａｌ合金は、場合によっては靭性に乏しく、硬度が高い加工性に劣る合金となる場合がある。そこで本発明者等は、Ａｕ−Ｃｕ−Ａｌ合金の特質を考慮し、溶解鋳造法等の一般的な合金製造方法とは異なる合金材の製造方法を検討した。そして、本発明に係る合金材の好適な製造方法として、固相拡散に基づく方法を見出した。
【００３４】
このＡｕ−Ｃｕ−Ａｌ合金の製造方法は、Ａｕ−Ｃｕ合金からなる中空材に金属Ａｌからなる芯材を内挿し、密着させてクラッド材とし、前記クラッド材を５００℃以上７００℃以下の温度で熱処理してＡｕ−Ｃｕ−Ａｌ合金とする形状記憶合金の製造方法である。この合金の製造方法は、固相拡散によって合金を構成する金属元素の移動及び固溶を進行させて均質なＡｕ−Ｃｕ−Ａｌ合金を形成する方法である。
【００３５】
本来、固相拡散によって合金が形成可能であること自体は、公知である。例えば、超伝導材料の製造方法として知られている、いわゆるブロンズ法と称される方法がある。このブロンズ法の具体例としては、難加工性の超伝導材料であるＮｂ３Ｓｎの製造のため、Ｃｕ−Ｓｎ合金線材の中にＮｂ線材を埋め込み、熱処理することで、Ｎｂ線材の表面にＳｎを拡散させる方法が知られている。このブロンズ法も固相拡散による合金製造法である。ここで、本発明に係るＡｕ−Ｃｕ−Ａｌ合金の製造に、このような従来の固相拡散による合金製造法と適用しようとする場合、以下のような障壁がある。
【００３６】
まず、本発明ではＡｕ−Ｃｕ−Ａｌ合金という３元系合金を均質性良好に製造することが求められる。合金の均質性を考慮したとき、固相拡散は合金製造にとって必ずしも有利な原理とはならない。固相拡散の適用においては、対象とする複数の金属元素の拡散挙動の相違を考慮することが必要となる。拡散挙動の極度な相違は、組成の不均一性やボイド（カーケンダルボイド）の要因となって、合金の均質性を阻害する。
【００３７】
また、合金の均質性を確保するためには、構成金属（Ａｕ、Ｃｕ、Ａｌ）が相互に異相（金属間化合物）を形成することを抑制する必要がある。本発明者等の検討によれば、Ａｕ、Ｃｕ、Ａｌの各金属を種々組み合わせたとき、場合によっては金属間化合物が生成する可能性がある。例えば、金属Ａｕと金属Ａｌとを固相拡散させると金属化合物（Ａｕ２Ａｌ、Ａｕ４Ａｌ等）が生成し得る。このような金属間化合物は、合金形成の際に元素拡散の障害となり、均質性を損なう可能性がある。
【００３８】
更に、上記のブロンズ法が意図しているのは、通常、２元系合金（Ｎｂ３Ｓｎ等）の製造である。上記の例でも、Ｎｂ線材を埋め込んだＣｕ−Ｓｎ合金線材中のＳｎのみの拡散と合金化が期待されるが、Ｃｕは合金形成に寄与していない。本発明の合金は３元系合金であり、そのような合金形成に寄与しない金属の利用はない方が好ましい。
【００３９】
本発明者等のＡｕ−Ｃｕ−Ａｌ合金からなる形状記憶合金の製造方法は、固相拡散に関するこれらの問題点に配慮して見出されたものである。
【００４０】
本発明の方法では、Ａｕ−Ｃｕ合金からなる中空材に金属Ａｌからなる芯材を内挿・密着させてクラッド材を固相拡散の処理対象とする点を特徴とする。このＡｕ−Ｃｕ合金と金属Ａｌとの組み合わせが、固相拡散に関連する多くの問題点を解消する。本発明者等の検討では、この組み合わせを適用し、適宜の熱処理を行うことで、各金属元素の好適な拡散が進行し、３元系合金が形成される。この過程では、ボイド形成もなく、金属間化合物のような異相も生じることなく、緻密で均質な合金材を得ることができる。更に、Ａｕ−Ｃｕ合金と金属Ａｌとの組み合わせは、加工性の観点からも利点がある。この点については、後に詳述する。
【００４１】
そして、本発明に係る方法では、Ａｕ−Ｃｕ合金／金属Ａｌのクラッド材を適切な温度で熱処理することで、均質なＡｕ−Ｃｕ−Ａｌ合金とする。この熱処理温度は、５００℃以上７００℃以下とする。５００℃未満では、固相拡散が不十分であり組成面で均質な合金材を得ることができない。また、７００℃を超えると、合金化後の線材が融解する可能性があるからである。熱処理時間は、Ａｕ−Ｃｕ合金／金属Ａｌのクラッド材のサイズによって調整され、３分以上２４時間以下の範囲とするのが好ましい。より好ましくは５分以上１時間以下。更に好ましくは５分以上３０分以下とすることが好ましい。
【００４２】
そして、本発明では、製造する合金の組成は、中空材であるＡｕ−Ｃｕ合金の組成と、芯材である金属Ａｌの組成によって調整することができる。具体的には、クラッド材としたときの断面について、Ａｕ−Ｃｕ合金と金属Ａｌの組成と各金属（Ａｕ、Ｃｕ、Ａｌ）の比重に基づいて、Ａｕ−Ｃｕ合金と金属Ａｌとの面積比（中空材及び芯材の厚さ）を調整することで合金組成を制御できる。
【００４３】
尚、この製造方法で芯材となる金属Ａｌとは、純Ａｌを意図するものであり、純度９９．９原子％以上１００原子％以下のＡｌである。金属Ａｌの純度は、９９．９９原子％以上がより好ましい。また、Ａｕ−Ｃｕ合金の中空材は、内部に空洞を有する管状の構造体である。中空材の短手側断面の形状は特に限定されず、円形、楕円形、矩形の何れでも良い。Ａｕ−Ｃｕ合金の組成については、製造する３元系合金の組成と金属Ａｌの組成を考慮して、中空材の寸法（厚さ）と共に決定される。本発明に係るＡｕ−Ｃｕ−Ａｌ合金（２０原子％以上４０原子％以下のＣｕ、１５原子％以上３０原子％以下のＡｌ、残部Ａｕ）を考慮したとき、目安として、Ａｕ−Ｃｕ合金のＡｕ濃度は５０原子％以上６８原子％以下となる。また、クラッド材としたときの、面積比は、金属Ａｌの面積／Ａｕ−Ｃｕ合金の面積比が０．３以上０．４以下とするのが好ましい。また、Ａｕ−Ｃｕ合金の中空材に芯材となる金属Ａｌを挿入するとき、その時点で両者が密着している必要はない。つまり、中空材の中空部分の断面積と心材の断面積とを一致させる必要はない。挿入後に中空材を加工して密着させれば良いからである。
【００４４】
そして、本発明に係るＡｕ−Ｃｕ−Ａｌ合金の製造方法は、形状記憶合金線材の製造方法としても好適である。この形状記憶合金線材の製造方法は、Ａｕ−Ｃｕ合金からなるチューブに金属Ａｌからなる線材を内挿してクラッドチューブとし、このクラッドチューブを少なくとも１回伸線加工してクラッド線材とした後、前記クラッド線を５００℃以上７００℃以下の温度で熱処理してＡｕ−Ｃｕ−Ａｌ合金線材とする方法である。
【００４５】
上述した合金材の製造方法に対して、この線材の製造方法はＡｕ−Ｃｕ合金からなるチューブに金属Ａｌからなる線材を内挿してクラッドチューブを形成する。このチューブ及び線材の意義は基本的には、中空材及びクラッド材と同様である。本発明では、直径の小さい線材を製造することから、２ｍｍ以上５ｍｍ以下程度の比較的外径の小さいチューブを使用する。尚、Ａｕ−Ｃｕ合金チューブに金属Ａｌ線材を内挿するとき、両者が密着している必要はない。
【００４６】
そして、この線材の製造方法では、Ａｕ−Ｃｕ合金／金属Ａｌの構造のクラッドチューブを伸線加工してクラッド線材とする。つまり、合金化の前に線材にする。この工程は、Ａｕ−Ｃｕ合金／金属Ａｌのクラッド構造のチューブについて、上記したこれらの材料の組み合わせに基づくメリット、及び、個々の材料のメリットを利用し、効率的に細線化した合金線材を製造する特徴部分である。
【００４７】
即ち、Ａｕ−Ｃｕ合金と金属Ａｌは、いずれも加工性が良好な金属・合金である。それらは、固相拡散で３元合金となった状態よりも加工性が良い。よって、合金化の前に伸線加工することで、断線のおそれなく所望の線径の線材を製造することができる。
【００４８】
また、このＡｕ−Ｃｕ合金／金属Ａｌの組み合わせは、目的とする合金組成の線材を製造することができる点においても有用である。上記のとおり、固相拡散を利用する本発明の合金製造方法では、クラッドチューブ（クラッド材）の断面における、Ａｕ−Ｃｕ合金の断面積と金属Ａｌ断面積の比率調整によって、３元合金にしたときの組成を制御することができる。但し、クラッドチューブにおける面積比が、伸線加工により大きく変化するようでは、線材としたときの合金組成に過大な誤差が生じる。本発明者等の検討によれば、Ａｕ−Ｃｕ合金／金属Ａｌの組み合わせのクラッドチューブにおいては、繰返し伸線加工を受けても各層の面積比の変化は極めて小さく、線材にした後に熱処理しても目的の組成の合金線材にすることができる。これは、Ａｕ−Ｃｕ合金及び金属Ａｌがそれぞれ有する良好な加工性によるものと推定されるが、この組み合わせは合金線材の組成調整の観点から有用な効果がある。
【００４９】
以上のとおり、本発明に係る形状記憶合金線材の製造方法は、供給形態が線材となる医療用器具を構成する線材の製造方法として好適である。
【００５０】
この線材の製造方法については、基本的な原理や工程は、上記の合金材の製造方法と同様であり、クラッドチューブを形成したときの断面におけるＡｕ−Ｃｕ合金層と金属Ａｌ層の面積比で組成調整する。Ａｕ−Ｃｕ合金チューブと金属Ａｌ線材の組成等の目安は上記と同様となる。
【００５１】
クラッドチューブを形成した後の伸線加工について、加工方法の具体的態様は特に限定されない。スエージング加工、圧延加工（溝ロール圧延）、ダイス引き加工、押し出し加工の何れでも良いし、これらを組み合わせることができる。そして、伸線加工は少なくとも１回なされるが、その回数と加工方法は、目標とする線材の直径によって調整される。この伸線加工においては、１回（１パス）あたりの加工率を断面減少率で３％以上１５％以下とする。製造効率の確保と断線回避のためである。また、伸線加工の加工温度は、１０℃以上１００℃以下とするのが好ましい。加工中の組織変化を抑制するためである。但し、後述する固相拡散（合金化）を意図する伸線加工においては、この加工温度の条件は適用されない。
【００５２】
クラッド線材が製造目的の線材の線径になるまで伸線加工を行った後、熱処理で固相拡散させて３元系合金の線材とする。上記と同様、熱処理温度は、５００℃以上７００℃以下とする。熱処理時間は、３分以上２４時間以下の範囲とするのが好ましい。
【００５３】
また、クラッド線材の固相拡散の熱処理は、伸線加工の加工温度を調整することで加工と同時に進行させることができる。この形状記憶合金線材の製造方法は、Ａｕ−Ｃｕ合金からなるチューブに金属Ａｌからなる線材を内挿してクラッドチューブとし、クラッドチューブを少なくとも１回伸線加工する工程を含み、少なくとも１回の伸線加工の、いずれか１回以上の伸線加工を５００℃以上７００℃以下の温間加工としてＡｕ−Ｃｕ−Ａｌ合金線材とする方法となる。
【００５４】
このように、伸線加工と合金化の熱処理を同時に行うことで、加工後に別途行われる熱処理の工程を省略することができる。この方法でも伸線加工は、複数回行われることが一般的であるが、そのうちの１回以上を温間加工とする。好ましくは、最終の伸線加工の工程において、温間加工とするのが好ましい。温間加工における加工温度も５００℃以上７００℃以下とする。但し、加工装置上の理由から、この温間加工を適用する場合の加工温度に関しては、５５０℃以上とすることが好ましい。尚、この伸線加工の一部を温間加工にする以外の条件（加熱時間等）は、上記の線材加工後に熱処理をする形状記憶合金線材の製造方法と同様とすることができる。
【００５５】
以上の形状記憶合金線材の製造方法によって、均質なＡｕ−Ｃｕ−Ａｌ合金からなる線材が製造される。この線材を適宜に切断して加工することで、各種の医療用器具を作製することができる。
【００５６】
本発明は医療用材料として、各種の医療用器具への応用が期待できる。具体的には、塞栓コイル、歯列矯正具、クラスブ、人工歯根、クリップ、ステープル、カテーテル、ステント、ボーンプレート、ガイドワイヤ等の医療用器具への応用が可能である。
【発明の効果】
【００５７】
以上説明したように、本発明に係る形状記憶合金は、Ｎｉフリーの生体適合性を有すると共に、人体の体温以下で形状記憶効果の発現可能な合金である。また、常温域での超弾性の発現可能性も有する合金である。そして、本発明は、その体積磁化率が適切な範囲内となるように制御されており、磁場環境下においてアーチファクトレスであるという特徴も有する。よって、各種医療用器具の構成材料として好適である。
【００５８】
尚、Ａｕは、生体適合性を有すると共にレントゲン造影性も良好である。ステント等による治療においては、レントゲンを併用しつつ、器具の位置等を確認する。本発明のＡｕ−Ｃｕ−Ａｌ合金は、この観点からも医療用材料として好適である。
【図面の簡単な説明】
【００５９】
【図１】第１実施形態の伸線加工工程での線材断面におけるＡｕ−Ｃｕ合金層とＡｌ線材の加工パス毎の面積変化を示す図。
【図２】第１実施形態の伸線加工工程での線材断面におけるＡｌ線材の加工パス毎の占有率を示す図。
【図３】クラッド線材から各熱処理温度で熱処理した後の線材の断面及び外表面のＳＥＭ画像。
【発明を実施するための形態】
【００６０】
以下、本発明の実施形態について説明する。
第１実施形態：本実施形態では、Ａｕ−２５原子％Ｃｕ−２５原子％Ａｌ合金からなる形状記憶合金の線材を製造した。また、形状記憶合金線材の製造において、熱処理条件等を調整しつつ、合金線材製造の可否を検討した。
【００６１】
まず、Ａｕ−３３．３３原子％Ｃｕ合金（Ａｕ−１３．８９質量％Ｃｕ合金）のＡｕ−Ｃｕ合金チューブ（外径３．５３ｍｍ、内径２．５ｍｍ）に、線径１．５ｍｍのＡｌ線材（純度９９．９９％）を挿入し、スエージング加工して外径２．６ｍｍのクラッドチューブとした。このクラッドチューブは、その短手断面において、Ａｕ−Ｃｕ合金チューブの断面積及びＡｌ線材の断面積の比率から、見かけ上の組成がＡｕ−２５原子％Ｃｕ−２５原子％Ａｌ合金（Ａｕ−１３．１２質量％Ｃｕ−５．５７質量％Ａｌ合金）となっている。
【００６２】
上記で作製したクラッドチューブ（Ａｕ−３３．３３原子％Ｃｕ合金／Ａｌチューブ：線径２．６ｍｍ）を線径１００μｍの線材（クラッド線材）となるまで伸線加工した。伸線加工は、１パスあたりの断面減少率が１０％となるように、繰返し行った。加工温度は、室温（２５℃）とした。
【００６３】
線径１００μｍとしたクラッド線材（Ａｕ−３３．３３原子％Ｃｕ合金／Ａｌ）を熱処理し、Ａｕ−Ｃｕ−Ａｌ合金線材とした。このとき、熱処理温度条件として、５５０℃〜７５０℃の間で５０℃間隔の温度を設定し、温度と合金形成可否との関係を評価した。また、熱処理時間は、各熱処理温度でいずれも５分間とした。
【００６４】
以上の合金線材の製造過程において、クラッドチューブ（線径２．６ｍｍ）からクラッド線材（線径１００μｍ）とするまでの伸線加工での各加工パス後の断面を観察し、Ａｕ−Ｃｕ合金層とＡｌ線材の面積を測定した。この測定は、合金断面の写真をデジタルマイクロスコープ（ＬＥＩＣＡ  ＤＭＳ１０００）で解析し、内蔵された面積計算ツールを使用して各層の面積を測定した。そして、断面におけるＡｌ線材部分の占有率を計算した。
【００６５】
図１は、この伸線加工工程の加工パス毎の被加工材の断面（短手断面）における、Ａｕ−Ｃｕ合金層とＡｌ線材の面積変化を示す図である。また、図２は、伸線加工工程の加工パス毎の被加工材の断面におけるＡｌ線材部分の占有率の変化を示す図である。図１から、伸線加工の進展（断面減少率の上昇）に伴い、Ａｕ−Ｃｕ合金層とＡｌ線材の面積は減少しているが、いずれも断面減少率の上昇に対して比較的リニアに減少している。これは、図２から、断面減少率が上昇してもＡｌ線材の面積占有率に大きな変化がないことからも把握できる。即ち、Ａｕ−Ｃｕ合金チューブとＡｌ線材とを組み合わせてクラッドチューブにおいては、複数パスの伸線加工を受けても各層の面積比の変化は極めて少ない。このことは、クラッドチューブ（クラッド材）の形成時に各層の面積（面積比）を調整することで、最終的に製造される合金線材の組成を制御することができることを示す。この点は、Ａｕ−Ｃｕ合金チューブとＡｌ線材とを組み合わせ採用によるメリットの一つである。
【００６６】
そして、線径１００μｍまで伸線加工したクラッド線材を、５５０℃〜７５０℃の各熱処理温度で熱処理した後の線材の断面（短手断面）のＳＥＭ画像と、線材の外表面のＳＥＭ画像を図３に示す。図３から、５５０℃以上で熱処理した線材の断面において、一様なコントラストの画像であり、固相拡散による合金化が完了していることが伺える。
【００６７】
そこで、５５０℃以上で熱処理した線材の断面（短手断面）についてＥＤＳによる元素マッピングを行った結果、線材の断面全体において、Ａｕ、Ｃｕ、Ａｌの各元素が存在していることが確認された。この結果、５５０℃以上の熱処理によって、２相のクラッド線材から単層の３元合金（Ａｕ−Ｃｕ−Ａｌ合金）が形成したことが確認された。そして、この線材断面を任意にＥＤＳで定量分析した結果、何れの箇所においてもＡｕ−２５±１原子％Ｃｕ−２５±１原子％Ａｌ合金であることを確認した。
【００６８】
更に、５５０℃以上で熱処理した線材の断面（短手断面）に関し、組成のバラツキを評価すべく、線材の中心部から端部までの間についての複数個所のＡｕ濃度を定量分析（原子％）した。定量分析は、線材の任意の短手断面に関して、中心点および中心点から両端部に向かって１６μｍ毎の４点に関してＥＤＸ分析により行った。この結果を表１に示す。
【００６９】
【表１】
2019151890.tif 000003
【００７０】
表１から、いずれの合金線材においても、Ａｕ濃度のばらつきは小さく（標準偏差０．６原子％以下）、均質性の良いＡｕ−Ｃｕ−Ａｌ合金であることが確認できた。
【００７１】
次に、５５０℃以上で熱処理した合金線材について、各試験片について、硬度測定、線材外表面の結晶粒径（平均値）、形状記憶特性（変態温度）、体積磁化率の測定・評価を行った。各特性の評価方法は以下のとおりとした。
【００７２】
硬度測定
各線材の断面（短手断面）の中心部について、ビッカース硬度試験機（Ｈａｒａｄｎｅｓｓ  Ｔｅｓｔｉｎｇ  Ｍａｃｈｉｎｅ  ＨＭ−２００：株式会社ミツトヨ製）により硬度測定を行った。測定は、室温で、荷重１０ｇｆで行った。
【００７３】
結晶粒径測定
図１のＳＥＭ画像に基づき、各合金線材の外表面について、任意に結晶粒を選択してこれに直交する２つの線分を引き、各線分により粒界の幅を測定し、それらの平均値を結晶粒径とした。これを任意の３個の結晶粒について行い、それら３個の結晶粒の粒径の平均を各線材表面の結晶粒径とした。
【００７４】
形状記憶特性
ＤＳＣ（示差走査熱量測定）法により、各合金線材の変態温度（Ｍｓ）を測定した。測定条件は、−１５０℃から１５０℃までの昇降温速度を１０℃／ｍｉｎとした。測定された変態温度について、３１５Ｋ（４２℃）以下の合金について、本発明の目標となる好適な形状記憶効果発現の可能性があるとして「優良（◎）」と判定した。一方、変態温度が３１５Ｋ（４２℃）を超えたものは「不適（×）」とした。
【００７５】
体積磁化率（アーチファクトレス）
磁気天秤により、各合金線材の体積磁化率（Ｘｖｏｌ）を測定した。測定条件は、室温とした。測定された体積磁化率について、水の磁化率（−９ｐｐｍ）に対する偏差を算定し、±５ｐｐｍ以下を「優良（◎）」とし、±１５ｐｐｍ以下を「良（○）」とし、±１５ｐｐｍを超えたものを「不適（×）」と判定した。
【００７６】
以上の各特性についての測定結果及び評価結果を表２に示す。
【００７７】
【表２】
2019151890.tif 000004
【００７８】
表２から、本実施形態で製造した、Ａｕ−２５原子％Ｃｕ−２５原子％Ａｌ合金からなる形状記憶合金線材は、形状記憶特性（変態温度）及びアーチファクトレス（体積磁化率）の双方に関し良好であることが確認された。これらの合金線材の硬度は、いずれも３６０Ｈｖ以下であった。また、線材表面の結晶粒の平均粒径は、いずれも３０μｍ以下でであった。但し、７５０℃で熱処理した線材に関しては、その断面画像から、線材の表面形状の悪化が観察された。これは、拡散現象が必要以上に進行したことによると考えられる。また、７５０℃での熱処理は、線材の融解の可能性もある。
【００７９】
第２実施形態：この実施形態では各種組成の、Ａｕ−Ｃｕ−Ａｌ合金からなる形状記憶合金線材を製造し、それらの諸特性を評価した。
【００８０】
この実施形態での合金線材の製造方法は、第１実施形態と同様である。ここでは、Ｃｕ濃度を調整したＡｕ−Ｃｕ合金チューブ（外径３．５３ｍｍ、内径２．５ｍｍ）に、線径１．５ｍｍのＡｌ線材（純度９９．９９％）を挿入しスエージング加工してクラッドチューブを作製し伸線加工を行った。ここでも、合金線材の組成を予め設定し、クラッドチューブにおけるＡｕ−Ｃｕ合金チューブの断面積及びＡｌ線材の断面積の比率を調整し、見かけ上の組成が合致するようにした。
【００８１】
伸線加工は、１パスあたりの断面減少率が１０％となるように、線径１００μｍとなるまで繰返し行った。伸線加工の温度は、室温とした。そして、線径１００μｍとしたクラッド線材（Ａｕ−Ｃｕ合金／Ａｌ）を６００℃で５分間熱処理し、Ａｕ−Ｃｕ−Ａｌ合金線材とした。
【００８２】
製造したＡｕ−Ｃｕ−Ａｌ合金線材については、断面をＳＥＭ観察して単相であることを確認しつつ、ＥＤＳによって、第１実施形態の合金線材と同様に組成の均質性があることを確認した。そして、第１実施形態と同様の方法で、任意断面（短手断面）のＡｕ濃度分析（平均値及び標準偏差分析）、硬度測定、外表面の結晶粒径測定、形状記憶特性、体積磁化率の測定・評価を行った。この結果を表３に示す。
【００８３】
【表３】
2019151890.tif 000005
【００８４】
表３から、２０原子％以上４０原子％以下のＣｕと、１５原子％以上３０原子％以下のＡｌのＡｕ−Ｃｕ−Ａｌ合金（Ｎｏ．１〜Ｎｏ．６）において、好適な変態温度（Ｍｓ）と体積磁化率（Ｘｖｏｌ）が測定されており、好適な形状記憶特性の発現とアーチファクトレスの両立を図ることの可能性が確認された。これらのＡｕ−Ｃｕ−Ａｌ合金線材においては、変態温度が常温以下となり、超弾性発現も可能とみられる合金もあった。一方、Ｃｕ含有量が多いＡｕ−Ｃｕ−Ａｌ合金（Ｎｏ．７）は、形状記憶特性の発現は見られなかった。
【００８５】
この実施形態で最大量のＡｌを含む合金（Ｎｏ．６）に関しては、硬度が高めであるものの、形状記憶特性及び体積磁化率が特に優れている。合金材料の硬度は、その加工性に影響を及ぼし得るので、加工性のみの観点からは、この組成の合金は実用性において問題があるといえる。しかし、本発明の合金線材の製造方法は、硬度が高くなり易いＡｕ−Ｃｕ−Ａｌ合金の形成に先立ち、Ａｕ−Ｃｕ合金とＡｌとからなるクラッド線材を目的径の線材に加工している。即ち、本発明の方法は、加工性が懸念される組成の合金であっても、所望の線径の線材にすることができる点で有用であることが分かる。尚、この実施例における形状記憶合金線材（Ｎｏ．１〜Ｎｏ．６）は、いずれも短手断面におけるＡｕ濃度のバラツキが小さく（標準偏差０．６原子％以下）、均質な合金であることが確認された。線材表面の結晶粒の平均粒径は、いずれも３０μｍ以下でであった。
【産業上の利用可能性】
【００８６】
本発明に係る形状記憶合金は、適切な温度域における形状記憶効果の発現に加えて、適切な体積磁化率を有し磁場環境下でアーチファクトレスとなり得る合金である。そして、Ｎｉを含まないことから、医療用材料として必須の条件である生体適合性を有すると共に、レントゲン造影性も良好である。本発明は、各種の医療器具への応用が期待できる。
【図１】
2019151890.tif 000006
【図２】
2019151890.tif 000007
【図３】
2019151890.tif 000008